Composition cimentaire comprenant : - un micro-gel polymérique ; - un ciment ; - de l’eau ; - optionnellement au moins un additif de cimentation ; le micro-gel polymérique comprenant au moins un polymère structuré par au moins un agent de réticulation, le polymère structuré étant obtenu par polymérisation en émulsion inverse d’au moins un monomère. Composition cimentaire selon la revendication 1, caractérisée en ce que le polymère structuré comprend au moins un monomère anionique et optionnellement au moins un monomère non ionique. Composition cimentaire selon la revendication 2, caractérisée en ce que le au moins un monomère anionique présente une fonction choisie parmi les fonctions acrylique, maléique, fumarique, malonique, itaconique, et allylique. Composition cimentaire selon la revendication 2 ou 3, caractérisée en ce que le monomère anionique est l’acide 2-acrylamido-2-méthylpropane sulfonique et/ou sa forme salifiée. Composition cimentaire selon l’une des revendications 1 à 4, caractérisée en ce que le polymère structuré comprend au moins 30 mol% d’au moins un monomère anionique. Composition cimentaire selon la revendication 2, caractérisée en ce que le monomère non ionique est choisi dans le groupe constitué de l’acrylamide, le méthacrylamide, le N-isopropylacrylamide, le N,N-diméthylacrylamide, le N,N-diéthylacrylamide le N-méthylolacrylamide, la N-vinylformamide (NVF), le N-vinyl acétamide, la N-vinylpyridine et la N-vinylpyrrolidone (NVP), le N-vinyl imidazole, la N-vinyl caprolactame, le N-vinyl succinimide, l’acryloyl morpholine (ACMO), le chlorure d’acryloyl, le méthacrylate de glycidyle, le méthacrylate de glycéryle, la diacétone acrylamide, les hydroxyalkyl (meth)acrylate avec un alkyl en C 1 -C 3 , les aminoalkyl (meth)acrylate avec un alkyl en C 1 -C 3 , les thioalkyl (meth)acrylate avec un alkyl en C 1 -C 3 et leurs mélanges. Composition cimentaire selon l’une des revendications 1 à 6, caractérisée en ce que l’agent de réticulation est un monomère ayant au moins deux insaturations éthyléniques. Composition cimentaire selon l’une des revendications 1 à 7, caractérisée en ce que le polymère structuré comprend moins de 5% en poids d’agent de réticulation, par rapport au poids de monomères. Composition cimentaire selon l’une des revendications 1 à 8, caractérisée en ce que le polymère structuré est préparé par polymérisation d’au moins un monomère en microémulsion inverse Composition cimentaire selon l’une des revendications 1 à 9, caractérisée en ce que la microémulsion comprend des gouttelettes de phase hydrophile ayant une taille comprise entre 20 et 500 nm. Composition cimentaire selon l’une des revendications 1 à 10, caractérisée en ce que la composition cimentaire comprend entre 100 et 100 000 ppm en poids de micro-gel polymérique. Procédé de cimentation comprend les étapes suivantes : - préparer une composition cimentaire selon l’une des revendications 1 à 11 ; - injecter ladite composition cimentaire dans un trou de forage comprenant un tubage définissant un espace annulaire entre le tubage et le trou de forage, afin de réaliser la cimentation à travers le tubage et/ou dans l’espace annulaire autour du tubage et/ou dans le trou ouvert sous le tubage. Utilisation, pour former une composition cimentaire, d’un micro-gel polymérique comprenant au moins un polymère structuré par au moins un agent de réticulation, le polymère structuré étant obtenu par polymérisation en émulsion inverse d’au moins un monomère. Procédé de préparation d’une composition cimentaire, comprenant le mélange des composés suivants : - un micro-gel polymérique ; - un ciment ; - de l’eau ; - optionnellement au moins un additif de cimentation ; le micro-gel polymérique comprenant au moins un polymère structuré par au moins un agent de réticulation, le polymère structuré étant obtenu par polymérisation en émulsion inverse d’au moins un monomère.